(57)【要約】【課題】基材とフォトクロミック層との密着性に優れた光学部材を提供する。【解決手段】基材１と、基材１上に形成された、水系ポリウレタン樹脂及び有機ケイ素化合物を含有して成るプライマー層２と、このプライマー層２上に形成された、フォトクロミック化合物を含有するフォトクロミック層３とを含む光学部材１０を構成する。【選択図】図１
2010037394.tif 000002
【特許請求の範囲】
【請求項１】
水と、水系ポリウレタン樹脂と、有機ケイ素化合物とを含む
コーティング組成物。
【請求項２】
さらにアミノ系触媒を含む、請求項１に記載のコーティング組成物。
【請求項３】
基材と、
前記基材上に形成された、水系ポリウレタン樹脂及び有機ケイ素化合物を含有して成るプライマー層と、
前記プライマー層上に形成された、フォトクロミック化合物を含有するフォトクロミック層とを含む
光学部材。
【請求項４】
前記有機ケイ素化合物が片末端にエポキシ基、シラノール基を有する化合物、または加水分解によりシラノール基を生成する基を有する化合物である請求項３に記載の光学部材。
【請求項５】
前記基材の前記フォトクロミック層とは反対側と、前記フォトクロミック層の上に、ハードコート層が形成されてなる請求項３又は請求項４のいずれか１項に記載の光学部材。
【請求項６】
前記ハードコート層上に反射防止膜が形成されてなる請求項５に記載の光学部材。
【請求項７】
基材上に、水、水系ポリウレタン樹脂、有機ケイ素化合物からなるコーティング組成物を塗布して、プライマー層を形成する工程と、
前記プライマー層の上に、ラジカル重合性単量体、フォトクロミック化合物、光重合開始剤を含む硬化性組成物を塗布硬化して、フォトクロミック層を形成する工程とを少なくとも有する
光学部材の製造方法。
【請求項８】
水と水系ポリウレタン樹脂を混合して、撹拌する工程と、その後に有機ケイ素化合物を添加して、混合、撹拌する工程と、さらにその後に濾過を行う工程とにより、前記コーティング組成物を作製する請求項７に記載の光学部材の製造方法。
【発明の詳細な説明】
【技術分野】
【０００１】
本発明は、コーティング組成物に係わる。また、このコーティング組成物により基材上にプライマー層を形成した光学部材及びその製造方法に係わる。
【背景技術】
【０００２】
フォトクロミックとは、ある化合物に太陽光等、紫外線を含む光に反応して速やかに色が変わり、紫外線が無い状態下に移動すると元の色（無色状態）に戻る可逆作用であり、プラスチック眼鏡レンズにおいて利用されている。
【０００３】
このフォトクロミック性を有するプラスチック眼鏡レンズの製法としては、フォトクロミック性を有しないレンズ表面にフォトクロミック化合物を含浸させる方法、レンズ表面にフォトクミック性を有するプライマー層、ハードコーティング層を設ける方法、あるいはモノマーにフォトクロミック化合物を溶解させ、それを重合させることにより、直接フォトクロミックレンズを得る方法が提案されている。
これらの方法のうち、特に、コーティング法は、様々な既存のプラスチックレンズに応用可能であることから、近年注目されている（例えば、特許文献１参照。）。
【０００４】
前記特許文献１では、ラジカル重合性単量体中にフォトクロミック化合物を溶解させたものをレンズ表面に塗布し、紫外線硬化する手法が提案されており、近年の高屈折率材料にも対応が可能であることから有効な手段である。
【０００５】
さらに、レンズの高屈折率化に伴い、レンズの種類も多種多様となり、各基材に対する密着性を得ることが困難であることから、レンズ材料とフォトクロミック層の間にプライマー層を設けることで各基材との密着性を保つ試みがなされている（例えば、特許文献２参照。）。
【０００６】
【特許文献１】国際特許公開第０３／０１１９６７号
【特許文献２】特開２００４−２９５１１４号公報
【発明の開示】
【発明が解決しようとする課題】
【０００７】
しかしながら、レンズの基材の高屈折率化に伴い、基材側の反応官能基が減少し、基材とプライマー層との界面における密着性が低下する傾向がある。
【０００８】
また、基材の高屈折率化に伴い、基材のガラス転移点も低くなり、基材の変形を抑制する観点から、基材のガラス転移点以下の温度での熱キュアが必要となる。
そのため、プライマー層用のコーティング液のさらなる改善が必要である。
【０００９】
上述した問題の解決のために、本発明においては、基材との密着性に優れたフォトクロミック層を形成するためのコーティング組成物、基材とフォトクロミック層との密着性に優れた光学部材及びその製造方法を提供するものである。
【課題を解決するための手段】
【００１０】
本発明のコーティング組成物は、水と、水系ポリウレタン樹脂と、有機ケイ素化合物とを含む。
【００１１】
本発明の光学部材は、基材と、この基材上に形成された、水系ポリウレタン樹脂及び有機ケイ素化合物を含有して成るプライマー層と、このプライマー層上に形成された、フォトクロミック化合物を含有するフォトクロミック層とを含む。
【００１２】
本発明の光学部材の製造方法は、基材上に、水、水系ポリウレタン樹脂、有機ケイ素化合物からなるコーティング組成物を塗布して、プライマー層を形成する工程と、プライマー層の上に、ラジカル重合性単量体、フォトクロミック化合物、光重合開始剤を含む硬化性組成物を塗布硬化して、フォトクロミック層を形成する工程とを少なくとも有する。
【発明の効果】
【００１３】
本発明のコーティング組成物によれば、水と、水系ポリウレタン樹脂と、有機ケイ素化合物とを含むことにより、このコーティング組成物を用いて、フォトクロミック化合物を含むフォトクロミック層との密着性が良好であり、かつ、各種の基材との密着性が良好なプライマー層を形成することが可能になる。
【００１４】
本発明の光学部材によれば、基材とフォトクロミック層との間に、水系ポリウレタン樹脂及び有機ケイ素化合物を含有してなるプライマー層を有するので、このプライマー層を介して、各種の基材及びフォトクロミック層の密着性が良好になる。
また、フォトクロミック化合物を含有するフォトクロミック層によって、良好な調光性能が得られる。
【００１５】
本発明の光学部材の製造方法によれば、基材上に、水、水系ポリウレタン樹脂、有機ケイ素化合物からなるコーティング組成物を塗布して、プライマー層を形成する工程により、各種の基材との密着性の良好なプライマー層を形成することができる。
さらに、プライマー層の上に、ラジカル重合性単量体、フォトクロミック化合物、光重合開始剤を含む硬化性組成物を塗布硬化して、フォトクロミック層を形成する工程により、プライマー層との密着性良くフォトクロミック層を形成することができる。
【００１６】
従って、本発明の光学部材及び光学部材の製造方法によれば、各種の基材とフォトクロミック層との密着性が良好であり、かつ、フォトクロミック層によって良好な調光性能を有する光学部材を実現することができる。
【発明を実施するための最良の形態】
【００１７】
本発明のコーティング組成物は、水と、水系ポリウレタン樹脂と、有機ケイ素化合物とを含むものである。
【００１８】
水系ポリウレタン樹脂としては、ポリエーテルポリオール系ポリウレタンエマルジョン、ポリエステルポリオール系ポリウレタンエマルジョン、ポリカーボネートポリオール系ポリウレタンエマルジョン等、各種の水系ポリウレタン樹脂を使用することができる。
【００１９】
有機ケイ素化合物としては、例えば、各種のアルコキシシランが挙げられる。
好ましいアルコキシシランとして、テトラメトキシシラン、テトラエトキシシラン等のテトラアルコキシシラン、γ−グリシドキシプロピルトリメトキシシラン、γ−グリシドキシプロピルジメトキシメチルシラン、γ−グリシドキシプロピルトリエトキシシラン、
γ−グリシドキシプロピルジエトキシメチルシラン、β−エポキシシクロヘキシルエチルトリメトキシシラン、β−エポキシシクロヘキシルエチルジメトキシメチルシラン、
β−エポキシシクロヘキシルエチルトリエトキシシラン、β−エポキシシクロヘキシルエチルジエトキシメチルシラン等のトリアルコキシシラン等が挙げられる。
【００２０】
本発明のコーティング組成物には、さらにアミノ系触媒を含んでいても良い。
アミノ系触媒としては、例えば、メチルジエタノールアミン（ＭＤＥＡ）を使用することができる。
アミノ系触媒を含むことにより、有機ケイ素化合物の添加量を少なくしても、充分な密着性が得られるようになる。
【００２１】
また、コーティング組成物中に、ＳｉＯ２等のフィラーを含んでいても良い。
【００２２】
本発明の光学部材は、基材と、この基材上に形成された、水系ポリウレタン樹脂及び有機ケイ素化合物を含有して成るプライマー層と、このプライマー層上に形成された、フォトクロミック化合物を含有するフォトクロミック層とを含むものである。
【００２３】
本発明の光学部材は、レンズやプリズム等の各種光学部品、もしくは、各種光学部品の一部分（例えば、眼鏡用レンズの部品であるセミレンズ等）に、適用することができる。
【００２４】
本発明の光学部材を構成する基材としては、ガラスも使用可能であるが、特に合成樹脂基板等のプラスチックが好適である。
基材のプラスチックとしては、例えば、メチルメタクリレートと一種以上の他のモノマーとの共重合体、ジエチレングリコールビスアリルカーボネートと一種以上の他のモノマーとの共重合体、ポリカーボネート、ポリスチレン、ポリ塩化ビニル、不飽和ポリエステル、ポリエチレンテレフタレート、ポリウレタン、ポリチオウレタン、エン−チオール反応を利用したスルフィド樹脂、硫黄を含むビニル重合体等が挙げられるが、これらに限定されるものではない。
【００２５】
本発明の光学部材を構成するプライマー層は、水系ポリウレタン樹脂及び有機ケイ素化合物を含有して成るので、前記本発明のコーティング組成物（水、水系ポリウレタン樹脂、有機ケイ素化合物を含む）を、基材上に塗布して、形成することができる。
【００２６】
プライマー層中の有機ケイ素化合物は、コーティング組成物中の有機ケイ素化合物が硬化した硬化物であり、有機ケイ素化合物の一部の構造が変化する。
【００２７】
特に、プライマー層中の有機ケイ素化合物が、片末端にエポキシ基、シラノール基を有する化合物、又は加水分解によりシラノール基を生成する基を有する化合物であると、基材との密着性に作用し、さらに水含有組成物内に混合しても、充分なポットライフを期待することができる。
【００２８】
プライマー層の厚さは、好ましくは、０．５μｍ〜２０μｍとする。
【００２９】
本発明の光学部材を構成するフォトクロミック層は、樹脂層中に、色素等のフォトクロミック化合物を分散させた構成とすることができる。
このようなフォトクロミック層を形成するためには、モノマー等の硬化性成分と、重合開始剤と、フォトクロミック化合物と、その他の添加剤とを含む、フォトクロミックコーティング液を作製する。そして、このフォトクロミックコーティング液を塗布して、重合硬化させる。
なお、フォトクロミックコーティング液の各成分の添加順序は特に限定されず、全ての成分を同時に添加してもよいし、モノマー等の硬化性成分のみを予め混合し、重合させる直前にフォトクロミック化合物や他の添加剤を添加・混合してもよい。
【００３０】
フォトクロミックコーティング液に使用する硬化性成分としては、特に限定されず、（メタ）アクリロイル基、（メタ）アクリロイルオキシ基、ビニル基、アリル基、スチリル基等のラジカル重合性基を有する公知の光重合性モノマーやオリゴマー、それらのプレポリマーを用いることができる。これらのなかでも、入手のし易さ、硬化性の良さから（メタ）アクリロイル基または（メタ）アクリロイルオキシ基をラジカル重合性基として有する化合物が好ましい。なお、「（メタ）アクリロイル」は、アクリロイルとメタクリロイルの両方を示す。
【００３１】
フォトクロミックコーティング液に添加する重合開始剤は、重合方法に応じて、公知の熱重合開始剤及び光重合開始剤から適宜選択することができる。
光重合開始剤としては、特に限定されないが、例えば、ベンゾイン、ベンゾインメチルエーテル、ベンゾインブチルエーテル、ベンゾフェノール、アセトフェノン等が挙げられる。
光重合開始剤のフォトクロミックコーティング液全量に対する配合量としては、前記硬化性成分１００質量部（ラジカル重合性単量体等）に対して、通常０．００１〜５質量部であり、０．１〜１質量部であるとより好ましい。
光重合開始剤は、単独で使用することができ、複数の種類を適宜混合して使用することもできる。
熱重合開始剤としては、パーオキサイド類、パーオキシエステル、パーカーボネート類や、アゾ化合物が挙げられる。
熱重合開始剤のフォトクロミックコーティング液全量に対する配合量としては、重合条件や開始剤の種類、重合性単量体の種類や組成によって異なるが、前記硬化性成分１００質量部（ラジカル重合性単量体等）に対して、通常０．０１〜１０質量部の範囲とすることが好適である。
熱重合開始剤は、単独で使用することができ、複数の種類を適宜混合して使用することもできる。
【００３２】
フォトクロミック化合物としては、公知のフォトクロミック化合物を使用することができる。例えば、フルギミド化合物、スピロオキサジン化合物、クロメン化合物等のフォトクロミック化合物が挙げられる。
これらフォトクロミック化合物の中でも、クロメン系フォトクロミック化合物は、フォトクロミック特性の耐久性が他のフォトクロミック化合物に比べ高く、さらにフォトクロミック特性の発色濃度及び退色速度の向上が他のフォトクロミック化合物に比べて特に大きいため好適に使用することができる。
なお、適切な発色色調を発現させるために、複数種類のフォトクロミック化合物を適宜混合して使用しても良い。
【００３３】
フォトクロミック化合物のフォトクロミックコーティング液中の配合量は、前記硬化性成分１００質量部（ラジカル重合性単量体等）に対して、０．０１〜２０質量部とすることが好適であり、０．１〜１０質量部とするとより好ましい。
【００３４】
フォトクロミックコーティング液には、フォトクロミック化合物の耐久性の向上、発色速度の向上、退色速度の向上や成形性の向上のために、さらに、界面活性剤、レベリング剤、酸化防止剤、ラジカル補足剤、紫外線安定剤、紫外線吸収剤、離型剤、着色防止剤、帯電防止剤、蛍光染料、染料、顔料、香料、可塑剤等の添加剤を添加してもよい。
これら添加剤としては、公知の化合物が何ら制限なく使用される。
【００３５】
眼鏡用レンズやその部品に本発明の光学部材を適用する場合には、フォトクロミック層の厚さを、好ましくは１０μｍ以上とし、より好ましくは２０〜６０μｍとする。
【００３６】
本発明の光学部材において、さらに、基材のフォトクロミック層とは反対の側、及び、フォトクロミック層の基材とは反対の側に、それぞれハードコート層を形成してもよい。
また、各ハードコート層の上に、それぞれ反射防止膜を形成してもよい。
さらにまた、表面に撥水層や保護層等を形成してもよい。
【００３７】
ハードコート層の材料としては、特に限定されず、公知の有機ケイ素化合物及び金属酸化物コロイド粒子よりなるコーティング組成物を使用することができる。
反射防止膜の材料としては、特に限定されず、公知の無機酸化物や有機物よりなる単層、多層膜を使用することができる。
【００３８】
本発明の光学部材の製造方法は、基材上に、水、水系ポリウレタン樹脂、有機ケイ素化合物からなるコーティング組成物を塗布して、プライマー層を形成する工程と、プライマー層の上に、ラジカル重合性単量体、フォトクロミック化合物、光重合開始剤を含む硬化性組成物を塗布硬化して、フォトクロミック層を形成する工程とを少なくとも有する。
【００３９】
基材上に、水、水系ポリウレタン樹脂、有機ケイ素化合物からなるコーティング組成物、即ち前述した本発明のコーティング組成物を塗布して、プライマー層を形成する工程により、各種の基材との密着性の良好なプライマー層を形成することができる。
さらに、水系ポリウレタン樹脂として、既にポリマー化されたポリウレタンコーティングを使用することにより、高屈折率の基材のガラス転移点（９０〜１００℃程度）以下の低い温度でも、充分な熱キュアが可能になる。
さらにまた、プライマー層の上に、ラジカル重合性単量体、フォトクロミック化合物、光重合開始剤を含む硬化性組成物を塗布硬化して、フォトクロミック層を形成する工程により、プライマー層との密着性良くフォトクロミック層を形成することができる。
【００４０】
また、本発明の光学部材の製造方法において、水と水系ポリウレタン樹脂を混合して、撹拌する工程と、その後に有機ケイ素化合物を添加して、混合、撹拌する工程と、さらにその後に濾過を行う工程とにより、前記コーティング組成物を作製することが可能である。
これらの工程によってコーティング組成物を作製することにより、コーティング組成物のポットライフをより長く確保することができる。このような点から、有機ケイ素化合物の添加、及び濾過工程は、使用直前に行うことが好ましい。
【００４１】
続いて、本発明の光学部材の実施の形態を説明する。
本発明の一実施の形態として、光学部材の概略構成図（断面図）を、図１に示す。
この光学部材１０は、図１に示すように、基材１上に接して、プライマー層２が形成され、さらに、このプライマー層２の上に、フォトクロミック化合物を含むフォトクロミック層３が積層形成されている。
プライマー層２は、フォトクロミック層３と基材１との密着性を向上させるために設けられている。
【００４２】
さらに、このプライマー層２は、水系ポリウレタン樹脂及び有機ケイ素化合物を含有して構成される。
基材１としては、前述した各種のプラスチック材料やガラス材料を使用することができる。
【００４３】
フォトクロミック層３は、前述したように、樹脂層中に、色素等のフォトクロミック化合物を分散させた構成とすることができる。
フォトクロミック層３のフォトクロミック化合物としては、前述したクロメン化合物等の各種のフォトクロミック化合物を使用することができる。
【００４４】
また、図示しないが、図１の光学部材１０の基材１のフォトクロミック層３とは反対の側（図１の下側）、及び、フォトクロミック層３の基材１とは反対の側（図１の上側）に、それぞれハードコート層を形成してもよい。
また、各ハードコート層の上に、それぞれ反射防止膜を形成してもよい。
さらにまた、反射防止膜の上に、撥水層や表面を保護するための保護層を、設けても構わない。
【００４５】
ハードコート層の材料としては、前述したように、公知の有機ケイ素化合物及び金属酸化物コロイド粒子よりなるコーティング組成物を使用することができる。
反射防止膜の材料としては、前述したように、公知の無機酸化物や有機物よりなる単層、多層膜を使用することができる。
【００４６】
本実施の形態の光学部材１０は、例えば、以下に説明するようにして、製造することができる。
まず、プライマー層２用のコーティング液を作製する。そして、このコーティング液を、基材１の上面に、例えばスピンコートにより塗布して、さらに硬化させることにより、プライマー層２を形成する。
次に、フォトクロミック層３用のコーティング液を作製する。そして、このコーティング液を、プライマー層２の上に、例えばスピンコートにより塗布して、さらに硬化させることにより、フォトクロミック層３を形成する。
このようにして、図１に示した光学部材１０を製造することができる。
【００４７】
図１の状態の光学部材１０に対して、さらに、ハードコート層及び反射防止膜を形成する場合には、例えば、以下に説明するように形成する。
まず、ハードコート層用のコーティング液を作製する。そして、このコーティング液を、両主面にそれぞれ塗布して、さらに硬化させることにより、ハードコート層を形成する。ハードコート層を両面に塗布するので、ディッピング法が好適である。
次に、ハードコート層の上に反射防止膜を形成する。無機材料を使用する場合には、蒸着法等により形成する。有機材料を使用する場合には、コーティング液を塗布して、硬化させる。
【００４８】
上述の本実施の形態の光学部材１０の構成によれば、フォトクロミック化合物を含むフォトクロミック層３が形成されていることにより、フォトクロミック層３のフォトクロミック性による調光性能が得られる。
また、基材１とフォトクロミック層３の間に、水系ポリウレタン樹脂及び有機ケイ素化合物を含有するプライマー層２が形成されていることにより、基材１とフォトクロミック層３との間で、十分な密着性が得られる。
【００４９】
従って、本実施の形態の光学部材１０によって、基材１とフォトクロミック層３との良好な密着性と、フォトクロミック性による良好な調光性能とを、共に有する光学部材１０を実現することができる。
【実施例】
【００５０】
以下、実施例を用いてより具体的に本発明を説明するが、本発明はこれらの実施例に限定されるものではない。
【００５１】
＜物性の測定＞
なお、作製した各試料は、以下に説明する試験方法により、密着性を測定した。
【００５２】
（１）密着性試験（クロスハッチ試験）
１ｍｍ間隔で１００目クロスカットし、粘着テープ（ニチバン株式会社製セロテープ（登録商標））を強く貼り付け急速に剥がし、硬化被膜の剥離の有無を調べた。
全く剥がれないものは１００／１００として、全て剥がれたものは０／１００として、表記した。
【００５３】
＜実施例１＞
（１）プライマーコーティング
（ｉ）プライマーコーティング液の調製
マグネティックスターラーを備えたガラス製の容器に、水系ポリウレタン樹脂液（ポリカーボネートポリオール系ポリウレタンエマルジョン、粘度１００ＣＰＳ、固形分濃度３８％）１００質量部を加え撹拌しながら、有機ケイ素化合物γ−グリシドキシプロピルトリメトキシシラン（信越化学工業社製ＫＢＭ４０３）１２．８質量部を添加し、充分に混合撹拌を行った。
その後、濾過を行って、プライマーコーティング液を調製した。
【００５４】
（ｉｉ）プライマー層の形成
プラスチックレンズの基材として、ポリチオウレタン（ＨＯＹＡ（株）製  商品名ＥＹＮＯＡ、中心肉厚１．０ｍｍ厚、半径７５ｍｍ、S-4.00）を使用して、６０℃、１０質量％の水酸化ナトリウム水溶液に５分間浸漬処理して、十分に純水洗浄した後に、乾燥を行った。
次に、前記プライマーコーティング液を使用して、基材の凸面側にスピンコートによりプライマーコーティング液を塗布した。その後、２５℃、５０％ＲＨ雰囲気下で１５分間自然乾燥させることにより、プライマー層を形成した。プライマー層の膜厚は７μｍであった。
【００５５】
（２）フォトクロミックコーティング
（ｉ）フォトクロミックコーティング液の調製
プラスチック製容器に、トリメチロールプロパントリメタクリレート２０質量部、ＢＰＥオリゴマー（２，２−ビス（４−メタクリロイルオキシポリエトキシフェニル）プロパン）３５質量部、ＥＢ６Ａ（ポリエステルオリゴマーヘキサアクリレート）１０質量部、平均分子量５３２のポリエチレングリコールジアクリレート１０質量部、グリシジルメタクリレート１０質量部からなるラジカル重合性単量体１００質量部に、フォトクロミック色素として下記の化学構造を有するクロメン化合物を３質量部、光安定化剤ＬＳ７６５（ビス（１，２，２，６，６−ペンタメチル−４−ピペリジル）セバケート、メチル（１，２，２，６，６−ペンタメチル−４−ピペリジル）セバケート）を５質量部、ヒンダードフェノール系酸化防止剤Ｉｒｇａｎｏｘ２４５（チバスペシャリティケミカルズ製）を５質量部、紫外線重合開始剤としてＣＧＩ−１８７０（チバスペシャリティケミカルズ製）０．８質量部を添加して、十分に撹拌混合を行った。
混合して得られた組成物に、γ−メタクリロイルオキシプロピルトリメトキシシラン（信越化学工業（株）製ＫＢＭ５０３）を、撹拌しながら滴下した。
その後、さらに、シリコーン系レベリング剤Ｙ−７００６（ポリオキシアルキレン・ジメチルポリシロキサン  コポリマー  東レダウコーニング（株）製）を０．１質量部添加混合した後、自転公転方式撹拌脱泡装置（（株）シンキー  ＡＲ−２５０）にて２分間脱泡することで、フォトクロミック性を有する硬化性組成物を得た。
【００５６】
【化１】
2010037394.tif 000003
【００５７】
（ｉｉ）フォトクロミック膜の形成
基材上のプライマー層の上に、（２）−（ｉ）の工程で調製された硬化性組成物を、スピンコート法でコーティングした。スピンコートは、特開２００５−２１８９９４号公報に記載された方法（レンズ材料を保持するスピンホルダ及びコーティング液を供給するディスペンサを備えた塗布装置を使用した方法）で行った。
その後、このレンズを窒素雰囲気中（酸素濃度５００ｐｐｍ以下）にて、フュージョン製ＵＶランプ（Ｄバルブ）波長４０５ｎｍの紫外線積算光量で１８００ｍＪ／ｃｍ２（１００ｍＷ／ｃｍ２、３分）照射し、さらに、８０℃、９０分間硬化を行い、フォトクロミック層を形成した。
ここで、前述した密着性試験により、基材とフォトクロミック層との密着性を評価したところ、１００／１００で良好な結果が得られた。
【００５８】
＜実施例２＞
（１）プライマーコーティング
（ｉ）プライマーコーティング液の調製
マグネティックスターラーを備えたガラス製の容器に、水系ポリウレタン樹脂液（ポリカーボネートポリオール系ポリウレタンエマルジョン、粘度１００ＣＰＳ、固形分濃度３８％）１００質量部を加え撹拌しながら、γ−グリシドキシプロピルトリメトキシシラン（信越化学工業社製ＫＢＭ４０３）３．２質量部を添加し、充分に混合撹拌を行った後、触媒であるメチルジエタノールアミン（ＭＤＥＡ）２．６質量部を添加し、さらに撹拌を充分に行った。
その後、濾過を行って、プライマーコーティング液を調製した。
【００５９】
このようにして調製したプライマーコーティング液を使用した以外は、実施例１と同様にして、基材上に、プライマー層、フォトクロミック層を順次形成した。
ここで、前述した密着性試験により、基材とフォトクロミック層との密着性を評価したところ、１００／１００で良好な結果が得られた。
【００６０】
＜比較例１＞
実施例１のプライマーコーティングの工程において、有機ケイ素化合物γ−グリシドキシプロピルトリメトキシシラン（信越化学工業社製ＫＢＭ４０３）を添加しない以外は、全て実施例１と同様にして、基材上に、プライマー層、フォトクロミック層を、順次形成した。
ここで、前述した密着性試験により、基材とフォトクロミック層との密着性を評価したところ、７２．５／１００であり、密着性が完全ではなかった。
【００６１】
実施例１、実施例２、比較例１と同様にして、有機ケイ素化合物γ−グリシドキシプロピルトリメトキシシラン（信越化学工業社製ＫＢＭ４０３）の添加量を、０質量部（添加なし）、１．６質量部、３．２質量部、６．４質量部、１２．８質量部と変えて、メチルジエタノールアミン（ＭＤＥＡ）の添加量を、０質量部（添加なし）、１．３質量部、２．６質量部、５．２質量部、１０．４質量部と変えて、それぞれ試料を作製した。
これら作製した各試料についても、フォトクロミックコーティング処理後のレンズの基材について、前述した密着性試験により、基材とフォトクロミック膜との密着性を評価した。
【００６２】
各試料の密着性の評価の結果を、実施例１、実施例２、比較例１の結果とまとめて、表１に示す。表１において、右上のＫＢＭ４０３＝１２．８かつＭＤＥＡ＝０の場合が実施例１の結果であり、中央のＫＢＭ４０３＝３．２かつＭＤＥＡ＝２．６の場合が実施例２の結果であり、左上のＫＢＭ４０３＝０かつＭＤＥＡ＝０の場合が比較例１の結果である。
また、表１に示した各試料の結果を、棒グラフで表して、図２に示す。
【００６３】
【表１】
2010037394.tif 000004
【００６４】
表１及び図２からわかるように、有機ケイ素化合物であるγ−グリシドキシプロピルトリメトキシシラン（ＫＢＭ４０３）を添加していない場合には、アミノ系触媒であるＭＤＥＡの添加量を増やしても、最大８０／１００であり、密着性に大きな改善は見られなかった。
これに対して、ＫＢＭ４０３を添加した場合は、密着性に大きな改善が見られた。
また、ＫＢＭ４０３を１２．８ｗｔ％添加した場合には、ＭＤＥＡを添加しなくても、密着性について良好な結果が得られた。
そして、さらにＭＤＥＡを併用することにより、ＫＢＭ４０３の少量添加でも良好な結果を得ることができることがわかった。
【００６５】
本発明は、上述の実施の形態及び実施例に限定されるものではなく、本発明の要旨を逸脱しない範囲でその他様々な構成が取り得る。
【図面の簡単な説明】
【００６６】
【図１】本発明の一実施の形態の光学部材の概略構成図（断面図）である。
【図２】表１の評価結果を棒グラフで表した図である。
【符号の説明】
【００６７】
１  基材、２  プライマー層、３  フォトクロミック層、１０  光学部材
【図１】
2010037394.tif 000005
【図２】
2010037394.tif 000006